(57)【特許請求の範囲】
【請求項１】
炭酸ジルコニウムアンモニウム（Ａ）と、
１分子中に−ＳｉＲ１Ｒ２Ｒ３（式中、Ｒ１、Ｒ２およびＲ３は、それぞれ独立して、炭素数１〜４のアルキル基、アルコキシ基、または水酸基を表す）で示される官能基（ａ）を２個以上有し、官能基（ａ）１個あたりの分子量（平均分子量／官能基数）が１００〜５０００の範囲にある化合物（Ｂ）と、
一般式（１）で表わされる有機ホスホン酸（Ｃ）と、
Ｚｒ、Ｔｉ、Ｃｏ、Ｆｅ、Ｖ、Ｃｅ、Ｍｏ、Ｍｎ、Ｍｇ、Ａｌ、Ｎｉ、Ｃａ、Ｗ、Ｎｂ、Ｃｒ、およびＺｎからなる群から選ばれる少なくとも１種以上の金属元素を含む金属化合物（Ｄ）と、
水とを含み、ｐＨが６〜１１である、亜鉛めっき鋼板用表面処理剤。
【化１】
0005555179.tif 000015
【請求項２】
前記炭酸ジルコニウムアンモニウム（Ａ）中のＺｒをＺｒＯ２に換算したときの質量と、前記化合物（Ｂ）中のＳｉをＳｉＯ２に換算したときの質量との質量比（Ａ／Ｂ）が０．０１〜６．０であり、
前記有機ホスホン酸（Ｃ）の質量と、前記化合物（Ｂ）中のＳｉをＳｉＯ２に換算したときの質量との質量比（Ｃ／Ｂ）が０．０１〜５．０であり、
前記金属化合物（Ｄ）中の金属元素の質量と、前記化合物（Ｂ）中のＳｉをＳｉＯ２に換算したときの質量との質量比（Ｄ／Ｂ）が０．０１〜４．０である、請求項１に記載の亜鉛めっき鋼板用表面処理剤。
【請求項３】
前記化合物（Ｂ）が、反応性官能基（ｂ１）を有するシランカップリング剤と、前記反応性官能基（ｂ１）と反応可能な官能基（ｂ２）を有する化合物とを反応させて得られる化合物であり、前記反応性官能基（ｂ１）および前記官能基（ｂ２）のいずれか一方が、アミノ基またはエポキシ基である、請求項１または２に記載の亜鉛めっき鋼板用表面処理剤。
【請求項４】
さらに、Ｂ、Ｎｂ、Ｓｉ、Ｔａ、Ｔｉ、Ｖ、Ｗ、およびＺｒからなる群から選ばれる少なくとも１種の金属元素を含む金属アルコキシド（Ｅ）を有する、請求項１〜３のいずれかに記載の亜鉛めっき鋼板用表面処理剤。
【請求項５】
前記化合物（Ｂ）中のＳｉをＳｉＯ２に換算したときの質量と、前記金属アルコキシド（Ｅ）中に含まれる金属元素の質量との質量比（Ｅ／Ｂ）が０．０１〜２．０である、請求項４に記載の亜鉛めっき鋼板用表面処理剤。
【請求項６】
さらに、水溶性高分子および水系エマルション樹脂からなる群から選ばれる少なくとも１種の化合物（Ｆ）を含有する、請求項１〜５のいずれかに記載の亜鉛めっき鋼板用表面処理剤。
【請求項７】
前記化合物（Ｂ）中のＳｉをＳｉＯ２に換算したときの質量と、前記化合物（Ｆ）の質量との質量比（Ｆ／Ｂ）が０．０１〜３０である、請求項６に記載の亜鉛めっき鋼板用表面処理剤。
【請求項８】
請求項１〜７のいずれかに記載の亜鉛めっき鋼板用表面処理剤を亜鉛めっき鋼板表面上に塗布し、加熱乾燥し、皮膜量が２５〜１０００ｍｇ/ｍ２の皮膜を前記亜鉛めっき鋼板表面上に形成する、亜鉛めっき鋼板の表面処理方法。
【請求項９】
請求項８に記載の亜鉛めっき鋼板の表面処理方法により得られる、皮膜を有する亜鉛めっき鋼板。
【発明の詳細な説明】
【技術分野】
【０００１】
本発明は、亜鉛めっき鋼板用表面処理剤、その亜鉛めっき鋼板用表面処理剤を用いた表面処理方法、および表面処理亜鉛めっき鋼板に関する。
【背景技術】
【０００２】
現在、鋼板には、耐食性を確保するという観点から、鋼板表面に亜鉛めっきを施すことが多い。また、更なる耐食性の向上や塗装を改善する為に、各種金属を添加した合金化亜鉛めっき鋼板も使われている。【０００３】
特に、工業地域のように酸性雨、煤煙の影響を受ける場所や、沿岸地域のように海塩飛来粒子の影響を受ける場所などは、鋼板の腐食が進行しやすい非常に厳しい環境であるため、そのような環境下でも使用できるより耐食性に優れた亜鉛系めっき鋼板が望まれている。そのような要望に応じて、亜鉛系めっき鋼板の耐食性がさらに向上した、溶融Ｚｎ−５％Ａｌ合金めっき鋼板、溶融亜鉛−Ａｌ−Ｍｇ合金めっき鋼板、溶融亜鉛−５５％Ａｌ合金めっき鋼板などが提案されている。【０００４】
しかしながら、こうした各種亜鉛系めっき鋼板においても、その耐食性（耐白錆性）が不十分な場合があると共に、塗装鋼板として使用する際に、塗料との密着性が不十分な場合があった。その対策として、亜鉛めっき鋼板表面上に一時防錆クロメート処理と呼ばれる６価クロムを含有した処理が施されていた。そして、この一時防錆クロメート処理を用いた溶融亜鉛系めっき鋼板の生産ライン（ＣＧＬ：Continuous Galvanizing Line）では、クロム酸（６価クロム）を主成分としたクロメート処理液をスプレーまたはシャワーで鋼板上に流し掛け、ロールやエアー絞りで塗布量を調整し、さらに、オーブン等で乾燥する方法が主に実施されていた（スプレーリンガー、シャワーリンガーと呼ばれる）。【０００５】
クロメート処理の場合、表面処理皮膜が薄膜であるが、耐食性に優れている。しかし、これらの皮膜には、有害な６価クロムが多量に含まれるという問題があった。特に、最近は環境問題への意識の高まりに伴い、クロメート処理を廃止する方向にある。つまり、有害な６価クロムはもちろんのこと、３価クロムも用いない、クロムフリーの表面処理法への転換が望まれている。【０００６】
こうした状況の下で、６価クロムを用いない表面処理法についても多くの改良研究が進められている。例えば、特許文献１では、水性樹脂と水と硫化物イオンとを含有する組成物を、塗布、乾燥して得られる亜鉛系被覆鋼が開示されている。特許文献２では、特定の結合を有する化合物、シリカおよび樹脂エマルションを含有する水分散型金属表面処理組成物で被覆された亜鉛系めっき鋼板が開示されている。特許文献３では、特定の水性分散樹脂、シリカ粒子、および有機インヒビターを含有する水系処理剤を用いて、皮膜を形成した金属表面処理材料が開示されている。さらには、特許文献４では、ノニオン性水性樹脂分散液、加水分解性チタン、有機リン酸化合物およびバナジウム化合物を含む表面処理組成物を用いて、金属素材を処理した表面処理金属板が開示されている。特許文献５では、アイオノマー樹脂と、カルボキシル基と反応する水溶性ジルコニウムおよび／または水溶性チタン化合物とを含有する水分散型防錆塗料組成物が開示されている。更に、特許文献６では、加水分解性チタン、有機リン酸化合物、ノニオン性水性樹脂分散液、バナジウム化合物、およびジルコニウム化合物を含有する金属表面処理組成物を用いて、金属素材を処理した表面処理金属板が開示されている。
これら特許文献１〜６においては、亜鉛系めっき層表面をクロム未含有の有機皮膜（樹脂皮膜）で直接被覆する方法が提案されている。【０００７】
一方、特許文献７では、チタンおよび／またはジルコン、リン酸化合物、およびグアニジン化合物を含有する皮膜を有した金属板が開示されている。特許文献８では、水溶性のリン酸塩化合物、キレート剤、および腐食抑制剤を含む処理剤で表面処理された亜鉛めっき鋼板が開示されている。また、特許文献９では、バナジウム化合物とジルコニウムなどの金属化合物とを含有する金属表面処理剤により形成された皮膜を有する表面処理金属材料が開示されている。さらに、特許文献１０では、４価のバナジウムとＳｉとリン酸化合物とで構成された皮膜を有する鋼板が提案されている。
これら特許文献７〜１０は、無機成分を主体としたクロム未含有の皮膜で金属材料を被覆したものである。また、これらの技術においては、水系の樹脂を併用することにより、耐食性がより向上することが報告されている。【０００８】
しかしながら、上記した特許文献１〜１０の従来技術、特に有機皮膜で被覆した方法では、亜鉛系めっき層に対する有機皮膜の密着性が十分であるとは言えず、塗装下地処理として採用したときに、有機皮膜がめっき層との界面で剥離し易いという問題があった。【０００９】
さらに、亜鉛系めっき鋼板では、溶接性を確保することも必要とされる。また、亜鉛系めっき鋼板を家電製品などに適用する観点からは、アース性が発揮される必要がある。つまり、上記亜鉛系めっき鋼板は、耐食性のみならず、アース性や耐熱性を有することも必要とされる。
しかしながら、従来までの樹脂皮膜を形成した亜鉛系めっき鋼板では耐食性を得るために、１ｇ／ｍ２以上の樹脂皮膜の皮膜量を必要とする場合が多かった。そのため、耐食性を得るために皮膜量を多くすると、アース性が得られなくなるという問題があった。さらには、樹脂皮膜の場合は、高温環境下にて分解してしまうため、耐熱性は何れのものも不十分であった。【００１０】
このような背景から、有機成分に代わって、無機成分を主体としたクロム未含有の皮膜で鋼板を被覆したものも提案されている。例えば、特許文献１１には、リン酸、４個以上のフッ素原子からなるチタン、ジルコニウム、シランカップリング剤などを含む組成物を用いて、得られる皮膜を有する鋼板が開示されている。また、特許文献１２では、アミノ基を有するシランカップリング剤、グリシジル基を有するシランカップリング剤、チタンフッ化水素酸などを含む処理剤を用いて得られる、皮膜を有する鋼板が開示されている。さらには、特許文献１３では、シリカゾルバインダーとリン酸イオン、フッ化物イオンなどからなる皮膜を有する鋼板が提案されている。
しかしながら、これらの特許文献１１〜１３に記載される鋼板は、耐食性、および耐熱性は良好であるものの、酸成分の多い皮膜を形成するため、アース性、および密着性に問題があった。【００１１】
また、表面が美麗な溶融亜鉛めっきの場合、これらの技術では無機成分の多い皮膜が形成され、皮膜に微細なクラックが生じ皮膜外観が白っぽく（白化）見える、または、虹色の干渉色が見えるという問題があった。特にこの白化が起こると、亜鉛めっき表面に生じた白錆と見間違いを起こし、商品価値が下がるという問題があった。【００１２】
また、亜鉛系めっき鋼板を保管している時に、結露により鋼板表面に水滴が発生することがしばしばあった。この水滴が乾燥した際には、その水滴痕が残り、鋼板の商品価値が低下するという問題が生じており、従来技術では、これらの問題を解決する方法は提案されていなかった。【００１３】
さらに、前述したように一時防錆クロメート処理は、クロメート処理液をスプレーまたはシャワーで亜鉛系めっき鋼板に流し掛け、ロールやエアー絞りにより、塗布量を調整し、オーブンで乾燥する方法にて実施されるのが一般的である。この表面処理方法は非常に簡便であり、生産性が高い。
しかし、これまで提案されてきたクロムを用いない従来技術では、使用されてきた処理剤が水系ということもあり、その組成物の有効成分濃度（あるいは乾燥固形分）は濃くてもせいぜい２０〜３０質量％である。つまり、これを塗布乾燥して１ｇ／ｍ２（約１μｍ）の皮膜量を得るためには、処理液の塗布量として４〜５ｇ／ｍ２が必要であり、これを制御するためにはロールコート法（特に、リバースコートと呼ばれる方法で通板方向とは逆にロールを回転させて液を塗布する方法）による処理方法に限られてしまう傾向にある。そのため、従来の製造設備が使用できず、亜鉛めっきの製造ライン（ＣＧＬ、ＥＧＬ）に新たな設備投資が必要となる。さらに、リバースコートの場合、塗工時に特に鋼板エッジ部のロールが削られ、ロールに板幅に準じた通板（筋）傷を生じてしまう。この傷が塗布外観に影響するため、板幅の広いものから狭い物の順に生産せざるを得なくなり、連続生産での生産性が犠牲になるという問題が新たに生じる。【００１４】
以上のように、いずれの方法でもクロメート皮膜を代替した表面処理鋼板は得られておらず、皮膜の耐食性、外観性、アース性、耐結露性、塗装性（塗膜密着性）などの諸特性を総合的に満足し、かつ従来の処理設備にも適用可能な表面処理剤の開発が強く要求されている。【００１５】
【特許文献１】特開平８−６７８３４号公報
【特許文献２】特開平９−２２１５９５号公報
【特許文献３】特開２００２−２４１９５６公報
【特許文献４】特開２００４−２３８６３８公報
【特許文献５】特開２００５−１５５１４公報
【特許文献６】特開２００６−００９１２１公報
【特許文献７】特開２００４−２９５０公報
【特許文献８】特開２００２−１５５３７５公報
【特許文献９】特開２００２−３０４６０公報
【特許文献１０】特開２００５−４８１９９公報
【特許文献１１】特開２００６−２１３９５８公報
【特許文献１２】特開２００７−５１３６５公報
【特許文献１３】特開２００７−１７７３１４公報
【発明の開示】
【発明が解決しようとする課題】
【００１６】
そこで、本発明は、耐食性、アルカリ脱脂後の耐食性などの諸特性に優れ、特に、形成された皮膜の耐食性、外観、およびアース性のバランスが良好であると共に、耐結露性や塗装性（塗膜密着性）においてもバランス良く優れた特性を示す表面処理亜鉛系めっき鋼板を得ることができる、亜鉛めっき鋼板用表面処理剤を提供することを目的とする。更には、亜鉛めっき鋼板の製造設備において、従来、使用されてきた処理方法（シャワーリンガー、スプレーリンガー）でも製造できる表面処理亜鉛めっき鋼板を提供することを目的とする。
【課題を解決するための手段】
【００１７】
本発明者らは、これらの問題を解決すべく鋭意検討を重ねた結果、ケイ素原子を含む所定の官能基を有する化合物と、炭酸ジルコニウムアンモニウム、有機ホスホン酸などを含む処理剤を使用することにより、上記問題点を解決できることを見出し、本発明を解決するに至った。【００１８】
即ち、本発明は、以下の（１）〜（９）を提供する。
（１）  炭酸ジルコニウムアンモニウム（Ａ）と、
１分子中に−ＳｉＲ１Ｒ２Ｒ３（式中、Ｒ１、Ｒ２およびＲ３は、それぞれ独立して、炭素数１〜４のアルキル基、アルコキシ基、または水酸基を表す。）で示される官能基（ａ）を２個以上有し、官能基（ａ）１個あたりの分子量（平均分子量／官能基数）が１００〜５０００の範囲にある化合物（Ｂ）と、
一般式（１）で表わされる有機ホスホン酸（Ｃ）と、
Ｚｒ、Ｔｉ、Ｃｏ、Ｆｅ、Ｖ、Ｃｅ、Ｍｏ、Ｍｎ、Ｍｇ、Ａｌ、Ｎｉ、Ｃａ、Ｗ、Ｎｂ、Ｃｒ、およびＺｎからなる群から選ばれる少なくとも１種以上の金属元素を含む金属化合物（Ｄ）と、
水とを含み、ｐＨが６〜１１である、亜鉛めっき鋼板用表面処理剤。
【化１】
0005555179.tif 000002
（２）  前記炭酸ジルコニウムアンモニウム（Ａ）中のＺｒをＺｒＯ２に換算したときの質量と、前記化合物（Ｂ）中のＳｉをＳｉＯ２に換算したときの質量との質量比（Ａ／Ｂ）が０．０１〜６．０であり、
前記有機ホスホン酸（Ｃ）の質量と、前記化合物（Ｂ）中のＳｉをＳｉＯ２に換算したときの質量との質量比（Ｃ／Ｂ）が０．０１〜５．０であり、
前記金属化合物（Ｄ）中の金属元素の質量と、前記化合物（Ｂ）中のＳｉをＳｉＯ２に換算したときの質量との質量比（Ｄ／Ｂ）が０．０１〜４．０である、（１）に記載の亜鉛めっき鋼板用表面処理剤。
（３）  化合物（Ｂ）が、反応性官能基（ｂ１）を有するシランカップリング剤と、前記反応性官能基（ｂ１）と反応可能な官能基（ｂ２）を有する化合物とを反応させて得られる化合物であり、前記反応性官能基（ｂ１）および前記官能基（ｂ２）のいずれか一方が、アミノ基またはエポキシ基である、（１）または（２）に記載の亜鉛めっき鋼板用表面処理剤。
（４）  さらに、Ｂ、Ｎｂ、Ｓｉ、Ｔａ、Ｔｉ、Ｖ、Ｗ、およびＺｒからなる群から選ばれる少なくとも１種の金属元素を含む金属アルコキシド（Ｅ）を有する、（１）〜（３）のいずれかに記載の亜鉛めっき鋼板用表面処理剤。
（５）  前記化合物（Ｂ）中のＳｉをＳｉＯ２に換算したときの質量と、前記金属アルコキシド（Ｅ）中に含まれる金属元素の質量との質量比（Ｅ／Ｂ）が０．０１〜２．０である、（４）に記載の亜鉛めっき鋼板用表面処理剤。
（６）  さらに、水溶性高分子および水系エマルション樹脂からなる群から選ばれる少なくとも１種の化合物（Ｆ）を含有する、（１）〜（５）のいずれかに記載の亜鉛めっき鋼板用表面処理剤。
（７）  前記化合物（Ｂ）中のＳｉをＳｉＯ２に換算したときの質量と、前記化合物（Ｆ）の質量との質量比（Ｆ／Ｂ）が０．０１〜３０である、（６）に記載の亜鉛めっき鋼板用表面処理剤。
（８）  （１）〜（７）のいずれかに記載の亜鉛めっき鋼板用表面処理剤を亜鉛めっき鋼板表面上に塗布し、加熱乾燥し、皮膜量が２５〜１０００ｍｇ/ｍ２の皮膜を前記亜鉛めっき鋼板表面上に形成する、亜鉛めっき鋼板の表面処理方法。
（９）  （８）に記載の亜鉛めっき鋼板の表面処理方法により得られる、皮膜を有する亜鉛めっき鋼板。
【発明の効果】
【００１９】
本発明によれば、耐食性、アルカリ脱脂後の耐食性などの諸特性に優れ、特に、形成された皮膜の耐食性、外観、およびアース性のバランスが良好であると共に、耐結露性や塗装性（塗膜密着性）においてもバランス良く優れた特性を示す表面処理亜鉛系めっき鋼板を得ることができる、亜鉛めっき鋼板用表面処理剤を提供することができる。更には、亜鉛めっき鋼板の製造設備において、従来、使用されてきた処理方法（シャワーリンガー、スプレーリンガー）でも製造できる表面処理亜鉛めっき鋼板を提供することができる。
【発明を実施するための最良の形態】
【００２０】
以下に、本発明に係る亜鉛めっき鋼板用表面処理剤、およびその処理剤を使用した表面処理方法、さらにはその表面処理方法により得られる皮膜を有する亜鉛めっき鋼板について説明する。
まず、亜鉛めっき鋼板用表面処理剤について説明する。【００２１】
＜亜鉛めっき鋼板用表面処理剤＞
本発明に係る亜鉛めっき鋼板用表面処理剤は、炭酸ジルコニウムアンモニウム（Ａ）と、１分子中に−ＳｉＲ１Ｒ２Ｒ３（式中、Ｒ１、Ｒ２およびＲ３は、それぞれ独立して、炭素数１〜４のアルキル基、アルコキシ基、または水酸基を表す。）で示される官能基（ａ）を２個以上有し、官能基（ａ）１個あたりの分子量（平均分子量／官能基数）が１００〜５０００の範囲にある化合物（Ｂ）と、一般式（１）で表わされる有機ホスホン酸（Ｃ）と、Ｚｒ、Ｔｉ、Ｃｏ、Ｆｅ、Ｖ、Ｃｅ、Ｍｏ、Ｍｎ、Ｍｇ、Ａｌ、Ｎｉ、Ｃａ、Ｗ、Ｎｂ、Ｃｒ、およびＺｎからなる群から選ばれる少なくとも１種以上の金属元素を含む金属化合物（Ｄ）と、水とを含み、ｐＨが６〜１１である処理剤である。
以下に、亜鉛めっき鋼板用表面処理剤に含まれる各成分について説明する。【００２２】
【化２】
0005555179.tif 000003
【００２３】
＜炭酸ジルコニウムアンモニウム（Ａ）＞
本発明の亜鉛めっき鋼板用表面処理剤には、炭酸ジルコニウムアンモニウム（Ａ）が含まれる。炭酸ジルコニウムアンモニウムは、主に得られる皮膜の耐食性、アルカリ脱脂後の耐食性、耐熱性、溶接性、連続加工性、耐結露性などの効果を皮膜に付与する。
より詳細には、炭酸ジルコニウムアンモニウム中の炭酸とアンモニウムが乾燥により揮発して、残ったジルコニウムが高分子化して、難溶性の皮膜が形成される。
亜鉛めっき鋼板用表面処理剤中における炭酸ジルコニウムアンモニウムの含有量は、特に限定されないが、得られる皮膜の耐食性、アルカリ脱脂後の耐食性、耐結露性がより優れる観点から、処理剤中の全固形分に対して、０．１〜７０質量％が好ましく、１〜５０質量％がより好ましい。なお、全固形分とは、後述する皮膜を構成する固形成分を意味し、溶媒などは含まれない。【００２４】
＜化合物（Ｂ）＞
本発明の亜鉛めっき鋼板用表面処理剤には、１分子中に−ＳｉＲ１Ｒ２Ｒ３（式中、Ｒ１、Ｒ２およびＲ３は、それぞれ独立して、炭素数１〜４のアルキル基、アルコキシ基、または水酸基を表す。）で示される官能基（ａ）を２個以上有し、官能基（ａ）１個あたりの分子量（平均分子量／官能基数）が１００〜５０００の範囲にある化合物（Ｂ）が含まれる。
化合物（Ｂ）は、上述した炭酸ジルコニウムアンモニウムから生じるジルコニウムと架橋反応をおこし、三次元架橋構造を有する皮膜を形成するため、得られる皮膜の耐食性、アルカリ脱脂後の耐食性、耐熱性、溶接性、連続加工性および耐結露性が向上したと推測される。また、上記化合物（Ｂ）の官能基（ａ）は後述する基材との密着性が良好であるため、得られる皮膜の外観、および塗装性（塗膜密着性）が向上したと推測される。さらに、官能基（ａ）１個あたりの分子量（平均分子量／官能基数）が１００〜５０００の範囲にあることより、皮膜のアース性、および耐指紋性が向上したと推測される。
このように化合物（Ｂ）と上述の炭酸ジルコニウムアンモニウムとを併用することにより、各種性能が向上する。特に、それぞれの単独物質の使用では得られない、優れた耐食性およびアース性を示す皮膜を製造することができる。【００２５】
化合物（Ｂ）は、１分子中に−ＳｉＲ１Ｒ２Ｒ３（式中、Ｒ１、Ｒ２およびＲ３は、それぞれ独立して、炭素数１〜４のアルキル基、アルコキシ基、または水酸基を表す。）で表される官能基（ａ）を２個以上有する。なかでも、２〜８個がより好ましい。なお、一分子中に官能基（ａ）を１個しか含まない場合は、亜鉛めっき鋼板表面に対する密着性が低下するため好ましくない。
Ｒ１、Ｒ２およびＲ３は、それぞれ独立して、炭素数１〜４のアルキル基、アルコキシ基、または水酸基を表す。なかでも、アルコキシ基、および水酸基が好ましい。
炭素数１〜４のアルキル基としては、例えば、メチル基、エチル基、プロピル基、イソプロピル基、ブチル基などが挙げられ、好ましくはメチル基、およびエチル基である。
アルコキシ基としては、例えば、炭素数１〜３のアルコキシ基が好ましく挙げられる。【００２６】
化合物（Ｂ）は、官能基（ａ）１個あたりの分子量（平均分子量／官能基数）が１００〜５０００の範囲にあることが好ましく、より好ましくは１２０〜４０００の範囲であり、特に好ましくは１５０〜３０００の範囲である。官能基（ａ）１個あたりの分子量が１００未満の場合は、化合物の合成が難しく、得られる皮膜の耐食性、および密着性が劣るため好ましくない。一方、５０００を超える場合は、官能基（ａ）の特徴である亜鉛めっき鋼板表面に対する密着性が低下するため好ましくない。
なお、上記分子量の測定方法としては、ゲル・パーミッション・クロマトグラフィー（ＧＰＣ）やＮＭＲを用いて測定することができる。
また、化合物（Ｂ）の骨格としては、特に限定されないが、エステル結合、エーテル結合、酸アミド結合、アミド結合、ウレタン結合、ウレア結合、ビニル結合などの結合を有していることが好ましい。【００２７】
化合物（Ｂ）の製造方法は、特に限定されないが、例えば、（１）２つ以上の活性水素含有官能基を有する化合物とクロロシランとを反応させる方法、（２）ビニル基を有するシランカップリング剤と共重合可能なビニル化合物とを反応（重合）させる方法、（３）特定の反応性官能基を有するシランカップリング剤と、その反応性官能基と反応しえる官能基を有する化合物とを反応させる方法、（４）多官能シランカップリング剤に親水基を修飾する方法などが挙げられる。
なかでも、（２）または（３）が好ましく、（３）が最も好ましい。以下にそれぞれの製造方法について説明する。【００２８】
化合物（Ｂ）の好ましい実施形態の一つとして、ビニル基を有するシランカップリング剤と、共重合可能なビニル化合物との反応（重合）により得られる化合物（反応生成物）が挙げられる。なお、この方法は上記の（２）の製造方法に該当する。
ビニル基を有するシランカップリング剤としては、ビニル基を有していれば特に限定されないが、例えば、γ−メタクリロキシプロピルトリエトキシシラン、ビニルトリクロルシラン、ビニルトリメトキシシンランなどが挙げられる。
また、共重合可能なビニル化合物としては、特に限定されないが、例えば、アクリル酸、ブチルアクリレート、メチルアクリレート、２−ヒドロキシエチルメタクリレートなどが挙げられる。【００２９】
上述の化合物を使用した反応形式は特に限定されず、例えば、アニオン重合、カチオン重合、ラジカル重合などが挙げられる。なかでも、ラジカル重合が好ましい。なお、選択される反応形式に応じて、公知の重合開始剤などを適宜使用してもよい。
また、反応の際には適宜溶媒を使用してもよく、例えば、メタノール、エタノール、プロパノール、イソプロピルアルコール、アセトン、メチルエチルケトン、ジアセチルアルコール、水などが挙げられる。【００３０】
化合物（Ｂ）の他の好ましい実施形態の一つとして、反応性官能基（ｂ１）を有するシランカップリング剤と、その反応性官能基（ｂ１）と反応しえる官能基（ｂ２）を有する化合物との反応により得られる化合物（反応生成物）が挙げられる。
反応性官能基（ｂ１）としては、他の官能基と反応して結合を形成する基であれば、特に限定されないが、例えば、エポキシ基、アミノ基、メルカプト基、アクリロキシ基、ウレイド基、イソシアナート基、およびビニル基からなる群から選択される官能基が好ましい。なかでも、エポキシ基、アミノ基が好ましい。【００３１】
反応性官能基（ｂ１）を有するシランカップリング剤の好ましい実施態様の一つとして、一般式（２）で表される化合物が挙げられる。【００３２】
【化３】
0005555179.tif 000004
【００３３】
一般式（２）中、Ｘは、エポキシ基、アミノ基、メルカプト基、アクリロキシ基、ウレイド基、イソシアナート基、およびビニル基からなる群から選択されるいずれかの官能基を表す。Ｌは、２価の連結基、または単なる結合手を表す。Ｙは、それぞれ独立に、炭素数１〜４のアルキル基、アルコキシ基、または水酸基を表す。【００３４】
一般式（２）中、Ｘは、エポキシ基、アミノ基、メルカプト基、アクリロキシ基、ウレイド基、イソシアナート基、およびビニル基からなる群から選択されるいずれかの官能基を表す。なかでも、エポキシ基、アミノ基が好ましい。【００３５】
一般式（２）中、Ｌは、２価の連結基、または単なる結合手を表す。
Ｌで表される連結基としては、例えば、アルキレン基（炭素数１〜２０が好ましい）、−Ｏ−、−Ｓ−、アリーレン基、−ＣＯ−、−ＮＨ−、−ＳＯ2−、−ＣＯＯ−、−ＣＯＮＨ−、またはこれらを組み合わせた基が挙げられる。なかでも、アルキレン基が好ましい。単なる結合手の場合、一般式（２）のＸがＳｉ（ケイ素原子）と直接連結することをさす。【００３６】
一般式（２）中、Ｙは、それぞれ独立に、炭素数１〜４のアルキル基、アルコキシ基、または水酸基を表す。なかでも、炭素数１〜３のアルコキシ基、および水酸基が好ましい。【００３７】
反応性官能基（ｂ１）を有するシランカップリング剤としては、例えば、３−グリシドキシプロピルトリメトキシシラン、３−グリシドキシプロピルメチルジメトキシシラン、および２−（３，４−エポキシシクロヘキシル）エチルトリメトキシシランなどのエポキシシラン、Ｎ−（２−アミノエチル）３−アミノプロピルメチルジメトキシシラン、Ｎ−（アミノエチル）３−アミノプロピルトリメトキシシラン、および３−アミノプロピルトリエトキシシランなどのアミノシラン、３−メルカプトプロピルトリメトキシシランなどのメルカプトシラン、３−イソシアネートプロピルトリメトキシシラン、３−イソシアネートプロピルトリエトキシシランなどのイソシアネートシラン、ビニルトリエトキシシラン、ｐ−スチリルトリメトキシシランなどのビニル基含有シランなどが挙げられる。【００３８】
官能基（ｂ２）を有する化合物中における官能基（ｂ２）は、上記の反応性官能基（ｂ１）と反応可能であれば、特に限定されず、エポキシ基、アミノ基、メルカプト基、アクリロキシ基、ウレイド基、イソシアナート基、およびビニル基などが挙げられ、エポキシ基またはアミノ基が好ましい。なかでも、上記の反応性官能基（ｂ１）と異なる官能基が好ましく挙げられる。【００３９】
官能基（ｂ２）を有する化合物としては、上記の、反応性官能基（ｂ１）を有するシランカップリング剤で例示したシランカップリング剤や、エチレンジアミン、アミノプロパンチオールなどのアミン化合物、トリメチロールプロパンポリグリシジルエーテル、ペンタエリスリトールポリグリシジルエーテルなどのエーテル化合物などが挙げられる。
なかでも、反応性官能基（ｂ１）を有するシランカップリング剤で例示したシランカップリング剤が好ましい。つまり、化合物（Ｂ）は、反応性官能基（ｂ１）を有するシランカップリング剤と官能基（ｂ１）と反応可能な官能基（ｂ２）を有するシランカップリング剤の反応生成物であることが好ましい。【００４０】
反応性官能基（ｂ１）を有するシランカップリング剤と、官能基（ｂ２）を有する化合物との反応比は、特に制限されないが、シランカップリング剤：化合物（モル比）＝９：１〜１：９が好ましく、７：３〜３：７がより好ましい。
反応条件は、使用される化合物によって適宜最適な条件が選択される。また、反応の際に、溶媒（例えば、アルコールなど）などを使用してもよい。【００４１】
亜鉛めっき鋼板用表面処理剤中における化合物（Ｂ）の含有量は、特に限定されないが、得られる皮膜の耐食性、耐指紋性、外観、アース性、塗装性がより優れるという観点から、処理剤中の全固形分に対して、０．１〜７０質量％が好ましく、１〜５０質量％がより好ましい。【００４２】
＜有機ホスホン酸（Ｃ）＞
本発明の亜鉛めっき鋼板用表面処理剤には、一般式（１）で表わされる有機ホスホン酸が含まれる。これらの化合物が亜鉛めっき鋼板と反応し、難溶性の塩を形成するため、皮膜の耐食性、および塗装性（塗膜密着性）が向上したと推測される。また、有機ホスホン酸は、後述する金属化合物（Ｄ）を水系処理液に安定に溶解させるのに必要であり、亜鉛めっき鋼板用表面処理剤の貯蔵安定性の向上に寄与している。【００４３】
【化４】
0005555179.tif 000005
【００４４】
亜鉛めっき鋼板用表面処理剤中における有機ホスホン酸（Ｃ）の含有量は、特に限定されないが、得られる皮膜の耐食性、アルカリ脱脂後の耐食性、アース性、耐結露性がより優れるという観点から、処理剤中の全固形分に対して、０．０５〜５０質量％が好ましく、０．１〜３０質量％がより好ましい。【００４５】
＜金属化合物（Ｄ）＞
本発明の亜鉛めっき鋼板用表面処理剤には、Ｚｒ、Ｔｉ、Ｃｏ、Ｆｅ、Ｖ、Ｃｅ、Ｍｏ、Ｍｎ、Ｍｇ、Ａｌ、Ｎｉ、Ｃａ、Ｗ、Ｎｂ、Ｃｒ、およびＺｎからなる群から選ばれる少なくとも１種以上の金属元素を含む金属化合物（Ｄ）が含まれる。金属化合物（Ｄ）は、上述した有機ホスホン酸（Ｃ）と難溶性の塩を形成する。そのため、皮膜中に有機ホスホン酸（Ｃ）を固定化され、皮膜の耐結露性や塗装性（塗膜密着性）が向上すると推測される。【００４６】
金属化合物（Ｄ）としては、例えば、上記金属を含む硝酸塩、硫酸塩、酢酸塩、リン酸塩、アンモニウム塩、フッ化物などが挙げられる。
より具体的には、Ｚｒを含む金属化合物としては、炭酸ジルコニウムアンモニウムを除く、例えば、硝酸ジルコニウム、オキシ硝酸ジルコニウム、酢酸ジルコニル、ジルコンフッ化アンモニウム、硫酸ジルコニル、ジルコンフッ酸、およびジルコニアゾルなどが挙げられる。また、水溶性ジルコニウム塩の水溶液を、イオン交換やアルカリ中和して作られるジルコン酸およびその塩も挙げられる。
【００４７】
Ｔｉを含む金属化合物としては、例えば、硫酸チタニル、硝酸チタニル、硝酸チタン、塩化チタニル、塩化チタン、チタニアゾル、酸化チタン、チタンフッ化アンモニウム、しゅう酸チタン酸カリウム、チタンラクテート、チタンアセチルアセトネート、ジイソプロピルチタニウムビスアセチルアセトンなどが挙げられる。また、硫酸チタニルの水溶液を熱加水分解させて得られるメタチタン酸や、アルカリ中和で得られるオルソチタン酸およびこれらの塩も挙げられる。【００４８】
Ｃｏを含む金属化合物としては、例えば、硫酸コバルト、硝酸コバルト、炭酸コバルト、リン酸コバルト、塩化コバルト、酸化コバルト、水酸化コバルトなどが挙げられる。【００４９】
Ｆｅを含む金属化合物としては、例えば、硫酸鉄、硝酸鉄、塩化鉄、リン酸鉄、酸化鉄、水酸化鉄、鉄粉などが挙げられる。【００５０】
Ｖを含む金属化合物としては、例えば、五酸化バナジウム、メタバナジン酸アンモニウム、メタバナジン酸ナトリウム、オキシ３塩化バナジウム、三酸化バナジウム、二酸化バナジウム、オキシ硫酸バナジウム、バナジウムオキシアセチルアセトネート、バナジウムアセチルアセトネート、３塩化バナジウム、リンバナドモリブテン酸、硫酸バナジウムなどが挙げられる。【００５１】
Ｃｅを含む金属化合物としては、例えば、硝酸セリウム、酢酸セリウム、塩化セリウム、セリウムゾルなどが挙げられる。【００５２】
Ｍｏを含む金属化合物としては、例えば、モリブテン酸アンモニウム、モリブテン酸ナトリウム、モリブテン酸カリウム、モリブドリン酸アンモニウム、モリブドリン酸ナトリウンなどが挙げられる。【００５３】
Ｍｎを含む金属化合物としては、例えば、過マンガン酸カリウム、過マンガン酸アンモニウム、過マンガン酸ナトリウム、過マンガン酸塩や、硫酸マンガン、硝酸マンガン、酸化マンガン、炭酸マンガン、塩化マンガン、リン酸マンガンなどが挙げられる。【００５４】
Ｍｇを含む金属化合物としては、例えば、硫酸マグネシウム、硝酸マグネシウム、炭酸マグネシウム、リン酸マグネシウム、塩化マグネシウム、酸化マグネシウム、水酸化マグネシウムなどが挙げられる。【００５５】
Ａｌを含む金属化合物としては、例えば、酸化アルミニウム、水酸化アルミニウム、硫酸アルミニウム、硝酸アルミニウム、リン酸アルミニウム、塩化アルミニウムなどが挙げられる。【００５６】
Ｎｉを含む金属化合物としては、例えば、酸化ニッケル、水酸化ニッケル、硫酸ニッケル、硝酸ニッケル、リン酸ニッケル、塩化ニッケルなどが挙げられる。【００５７】
Ｃａを含む金属化合物としては、例えば、酸化カルシウム、水酸化カルシウム、硫酸カルシウム、硝酸カルシウム、リン酸カルシウム、塩化カルシウムなどが挙げられる。【００５８】
Ｗを含む金属化合物としては、例えば、メタタングステン酸アンモニウム、メタタングステン酸ナトリウム、メタタングステン酸カリウム、パラタングステン酸、パラタングステン酸アンモニウム、パラタングステン酸ナトリウムなどが挙げられる。【００５９】
Ｎｂを含む金属化合物としては、例えば、シュウ酸ニオブ、酸化ニオブ、ニオブゾルなどが挙げられる。【００６０】
Ｃｒを含む金属化合物としては、例えば、３価のクロムが挙げられ、硫酸クロム、硝酸クロム、塩化クロム、水酸化クロム、酸化クロム、リン酸クロムなどが挙げられる。【００６１】
Ｚｎを含む金属化合物としては、例えば、酸化亜鉛、水酸化亜鉛、硫酸亜鉛、硝酸亜鉛、塩化亜鉛、リン酸亜鉛、アセチル亜鉛などが挙げられ、その他には、亜鉛は両性金属であるためアルカリサイドで生成する亜鉛酸ナトリウム、亜鉛酸カリウムなどが挙げられる。
これらのうち、耐食性向上の効果が高い点で、Ｖ、Ｍｇ、Ａｌ、またはＺｎを含む金属化合物、およびこれらの塩がより好ましい。【００６２】
亜鉛めっき鋼板用表面処理剤中における金属化合物（Ｄ）の含有量は、特に限定されないが、得られる皮膜の耐食性、アルカリ脱脂後の耐食性、溶接性、連続加工性、外観、耐結露性がより優れるという観点から、処理剤中の全固形分に対して、０．０１〜４０質量％が好ましく、０．１〜３０質量％がより好ましい。【００６３】
＜水＞
本発明の亜鉛めっき鋼板用表面処理剤には、溶媒として水が含まれる。
亜鉛めっき鋼板用表面処理剤中における水の含有量は、特に限定されないが、処理剤の取り扱いがより容易であるという観点から、処理剤全量に対して、３０〜９９質量％が好ましく、４０〜９５質量％がより好ましい。【００６４】
＜ｐＨ＞
本発明の亜鉛めっき鋼板用表面処理剤のｐＨは、６〜１１が好ましく、７〜１０がより好ましい。ｐＨが６未満となると、炭酸ジルコニウムアンモニウムが安定に溶解できず、亜鉛めっき鋼板用表面処理剤の安定性が劣るようになる。ｐＨが１１を超えると、アンモニア臭が著しく作業性に劣るようになり、かつ、得られる皮膜性能も劣る。
ｐＨの調整にはアンモニア、炭酸、酢酸、硝酸などを用いることが好ましい。また、ｐＨ６〜１１に調整することにより、処理剤による亜鉛めっき鋼板の過剰なエッチングが抑制され、表面処理亜鉛めっき鋼板のアース性が向上したと推測される。【００６５】
処理剤中における、上述した炭酸ジルコニウムアンモニウム（Ａ）中のＺｒ（Ｚｒ質量）をＺｒＯ２に換算したときの質量と、化合物（Ｂ）中のＳｉ（Ｓｉ質量）をＳｉＯ２に換算したときの質量との質量比（Ａ／Ｂ）は、０．０１〜６．０であることが好ましく、より好ましくは０．１〜４．０である。０．０１未満であると、溶解しやすい成分が多くなり、アルカリ脱脂後の皮膜の耐食性や耐結露性が低下する場合がある。一方、６．０を超えると、皮膜が硬くなり、塗装性（塗装密着性）が低下する場合がある。【００６６】
処理剤中における、上述した有機ホスホン酸（Ｃ）の質量と、化合物（Ｂ）中のＳｉをＳｉＯ２に換算したときの質量との質量比（Ｃ／Ｂ）は、０．０１〜５．０であることが好ましく、より好ましくは０．０５〜４．０であり、さらに好ましくは０．０５〜３．０である。０．０１未満であると、皮膜の耐食性が劣る場合があり、５．０を超えるとアルカリ脱脂後の皮膜の耐食性や耐結露性に劣る場合がある。【００６７】
処理剤中における、上記金属化合物（Ｄ）中の金属元素の質量と、化合物（Ｂ）中のＳｉをＳｉＯ２に換算したときの質量との質量比（Ｄ／Ｂ）は、０．０１〜４．０であることが好ましく、より好ましくは０．０５〜３．０である。０．０１未満であると、皮膜の耐食性向上効果が得られない場合があり、４．０を超えると溶解成分が多くなり、逆に皮膜の耐食性を低下させてしまう場合がある。【００６８】
上述した化合物以外に、本発明の亜鉛めっき鋼板用表面処理剤は、以下の金属アルコキシド（Ｅ）、水溶性高分子および水系エマルション樹脂からなる群から選ばれる少なくとも１種の化合物（Ｆ）を含有していてもよい。
以下に、それぞれの成分について説明する。【００６９】
＜金属アルコキシド（Ｅ）＞
本発明の亜鉛めっき鋼板用表面処理剤は、金属アルコキシド（Ｅ）を含有していてもよい。より具体的には、Ｂ、Ｎｂ、Ｓｉ、Ｔａ、Ｔｉ、Ｖ、Ｗ、およびＺｒからなる群から選ばれる少なくとも１種の金属元素を含む金属アルコキシド（Ｅ）を含有していてもよい。
本発明の亜鉛めっき鋼板用表面処理剤は、金属アルコキシド（Ｅ）を含有することにより、耐食性（特に加工部）により優れる皮膜を提供することができる。金属アルコキシド（Ｅ）は、上述した化合物（Ｂ）の架橋反応を促進させ、より緻密な網目構造を有する皮膜の形成が可能になると推察される。理由は明らかではないが、特に耐食性が向上する点から、Ｓｉ、Ｔｉから選ばれることが好ましい。【００７０】
金属アルコキシド（Ｅ）としては、金属に直接結合するアルコキシ基を有するものであれば、特に限定されず、従来から公知のものを適宜選択して使用できる。上記金属アルコキシドは金属に直接結合するアルコキシ基が加水分解された水酸基であっても構わない。
なかでも、好ましくは、一般式Ｍｅ（ＯＲ）ｎ（式中、Ｒは、それぞれ独立に、アルキル基、または水素原子を表し、少なくとも１つはアルキル基を表す。ｎは金属の価数を示す。Ｍｅは、上記金属を表す。）で表される化合物である。
Ｒで表わされるアルキル基としては、炭素数１〜４のアルキル基が好ましい。【００７１】
金属アルコキシド（Ｅ）としては、例えば、チタンテトライソプロポキシド、チタンテトラエトキシド、チタンブトキシドダイマー、チタンテトラ−２−エチルヘキソシド、バナジウムオキシトリエトキシド、バナジウムトリイソプロポキシド、ジルコニウムエトキシド、ジルコニウムテトラエトキシド、ジルコニウムテトラプロポキシド、ニオブテトラメトキシシラン、テトラメトキシシラン、テトラエトキシシラン、テトラノルマルプロポキシシラン、メチルトリメトキシシラン、メチルトリエトキシシラン、ジメチルジメトキシシラン、ジメチルジエトキシシラン、メチルトリエトキシシラン、シクロヘキシルメチルジメトキシシラン、ｎ−ヘキシルトリメトキシシラン、ジフェニルジメトキシシラン、ジフェニルジエトキシシラン、フェニルトリメトキシシラン、フェニルトリエトキシシラン、デシルトリメトキシシラン、オクタデシルトリメトキシシラン、オクタデシルトリエトキシシラン、イソブチルトリメトキシシラン挙げられる。【００７２】
金属アルコキシド（Ｅ）の好適な実施態様としては、得られる皮膜の耐食性、アルカリ脱脂後の耐食性がより優れるという点から、Ｓｉ元素（ケイ素元素）を含むアルコキシシランが好ましく、特に、式Ｓｉ（ＯＲ）４（Ｒは、アルキル基を表す）で表わされるテトラアルコキシシランが好ましい。【００７３】
亜鉛めっき鋼板用表面処理剤中における金属アルコキシド（Ｅ）の含有量は、特に限定されないが、得られる皮膜の耐食性などがより優れる観点から、処理剤中の全固形分に対して、０．０１〜５０質量％が好ましく、０．１〜３０質量％がより好ましい。【００７４】
処理剤中における、金属アルコキシド（Ｅ）中に含まれる金属元素の質量と、上記化合物（Ｂ）中のＳｉをＳｉＯ２に換算したときの質量との質量比（Ｅ／Ｂ）は、０．０１〜２．０であることが好ましく、より好ましくは０．５〜１．５である。０．０１未満であると、皮膜の耐食性向上効果が得られない場合があり、２．０を超えると、皮膜中の溶解成分が多くなり、逆に耐食性が低下する場合がある。【００７５】
＜水溶性高分子および／または水系エマルジョン樹脂＞
本発明の亜鉛めっき鋼板用表面処理剤は、水溶性高分子および水系エマルション樹脂からなる群から選ばれる少なくとも１種の化合物（Ｆ）を含有していてもよい。これらの成分の添加により、皮膜の耐指紋性、耐食性、および潤滑性が向上する。
水溶性高分子および／または水系エマルジョン樹脂としては、特に限定されないが、例えば、ポリアクリル酸、ポリメタクリル酸、ポリアクリルアミド、ポリビニルアルコールなどの水溶性高分子、水に分散した形態のアクリル樹脂、ウレタン樹脂、エポキシ樹脂、ポリエステル樹脂、ポリアミド樹脂、ポリオレフィン樹脂、エチレン−アクリル樹脂、ポリブチラール樹脂、ポリアセタール樹脂、フッ素樹脂などが挙げられる。【００７６】
亜鉛めっき鋼板用表面処理剤中における化合物（Ｆ）の合計含有量は、特に限定されないが、得られる皮膜の耐食性、耐指紋性、耐結露性、塗装性がより優れる観点から、処理剤中の全固形分に対して、０．１〜９０質量％が好ましく、１〜７０質量％がより好ましい。【００７７】
処理剤中における、化合物（Ｆ）の質量と、上記化合物（Ｂ）中のＳｉをＳｉＯ２に換算したときの質量との質量比（Ｆ／Ｂ）は、０．０１〜３０であることが好ましく、より好ましくは０．１〜２０である。０．０１未満であると、皮膜の耐指紋性や潤滑性の向上が見られない場合があり、３０を超えると、皮膜中の耐食性、耐熱性が低下する場合がある。【００７８】
＜フッ素化合物＞
本発明の亜鉛めっき鋼板用表面処理剤は、必要に応じて、フッ素化合物を含有していてもよい。特に、表面酸化膜が厚いとされる溶融亜鉛系めっき鋼板では、フッ素化合物を添加して処理剤のエッチング性を高めると、素材表面との反応層（不導体層）が厚くなり、より一層の耐食性向上効果が期待できる。但し、フッ素化合物を処理剤に添加する場合は、エッチング性が高まるため、表面酸化膜以外の溶解により、アース性が低下する場合がある。また、水系処理液中へのＺｎやＦｅの混入量が多くなって、亜鉛めっき鋼板用表面処理剤の安定性が低下する場合があり、更には、液の廃棄においてフッ素対策が必要になるなどの問題が生じるため、これらを考慮した範囲にすることが好ましい。
本発明の亜鉛めっき鋼板用表面処理剤におけるフッ素化合物の含有量は、特に限定されないが、処理剤１ｋｇ中にフッ素として５０ｇを上限とすることが好ましい。
また、フッ素化合物としては、例えば、フッ化アンモニウム、珪フッ化アンモニウム、チタンフッ化アンモニウム、ジルコンフッ化アンモニウムなどが挙げられる。【００７９】
＜消泡剤＞
本発明の亜鉛めっき鋼板用表面処理剤は、必要に応じて、消泡剤（Ｇ）を含有していてもよい。この消泡剤を含む亜鉛めっき鋼板用表面処理剤を、亜鉛系めっき鋼板にスプレーまたはシャワーで流し掛け、ロールまたはエアー絞りで塗布量を調整後、最高到達板温度として５０〜２５０℃で乾燥して亜鉛系めっき鋼板の表面に皮膜を形成することが好ましい。
消泡剤としては、特に限定されないが、鉱油、脂肪酸、シリコーン等を安定に乳化したタイプや、水溶性の活性剤タイプのものを使用できる。両者を併用して使用してもよい。  本発明の亜鉛めっき鋼板用表面処理剤中における消泡剤の含有量は、その使用する種類により適宜最適な量が選択されるが、処理液１ｋｇ当たりに０．１〜３．０ｇであることが好ましい。消泡剤の含有量が、少なすぎると消泡性が得られず、多すぎると塗装性が劣る。【００８０】
＜潤滑剤＞
本発明の亜鉛めっき鋼板用表面処理剤は、必要に応じて、潤滑性を向上させる為の添加剤（潤滑剤）を含有していてもよい。潤滑剤は、表面処理皮膜の潤滑性を改善して傷付きを防止し、加工時に亜鉛めっき鋼板の損傷を低減するのに有効である。
潤滑剤としては、例えば、ポリエチレンワックス、酸化ポリエチレンワックス、酸化ポリプロピレンワックス、カルナバワックス、パラフィンワックス、モンタンワックス、テフロン（登録商標）等の固体潤滑剤が挙げられ、これらの固体潤滑剤の中から１種または２種以上を使用してもよい。
本発明の亜鉛めっき鋼板用表面処理剤中における潤滑剤の含有量は、特に限定されないが、処理液１ｋｇあたり５０ｇまでとすることが好ましい。これを超えると、安定に添加できないばかりか、本来の目的を阻害する場合もある。【００８１】
本発明の亜鉛めっき鋼板用表面処理剤は、必要に応じて、上記水以外の溶媒（例えば、アルコールなど）を含んでいてもよい。【００８２】
本発明の亜鉛めっき鋼板用表面処理剤の調製方法は、特に限定されない。例えば、炭酸ジルコニウムアンモニウム（Ａ）、化合物（Ｂ）、有機ホスホン酸（Ｃ）、金属化合物（Ｄ）、その他添加剤、水とを、混合ミキサーなどのかくはん機を用いて十分に混合することによって製造することができる。【００８３】
＜表面処理方法＞
本発明の亜鉛めっき鋼板用表面処理剤を用いた表面処理方法は、特に限定されないが、上記の亜鉛めっき鋼板用表面処理剤を亜鉛めっき鋼板表面上に塗布し、乾燥し、皮膜量が２５〜１０００ｍｇ/ｍ２の皮膜を亜鉛めっき鋼板表面上に形成する表面処理方法が好ましい。
以下に、その表面処理方法について説明する。【００８４】
塗布の前に、必要に応じて、亜鉛めっき鋼板表面上の油分や汚れを除去する目的で、亜鉛めっき鋼板に前処理を施してもよい。亜鉛めっき鋼板は、防錆目的で防錆油が塗られている場合が多い。また、防錆油で塗油されていない場合でも、作業中に付着した油分や汚れなどがある。前処理を施すことにより、亜鉛めっき鋼板表面上を清浄して、本発明の亜鉛めっき鋼板用表面処理剤によって亜鉛めっき鋼板表面が均一に濡れやすくなる。なお、油分や汚れなどがなく、本発明の亜鉛めっき鋼板用表面処理剤で材料表面を均一に濡れる場合は、前処理行程は特に必要はない。
なお、前処理の方法としては、特に限定されず、湯洗、溶剤洗浄、アルカリ脱脂洗浄などの方法が挙げられる。【００８５】
使用される亜鉛めっき鋼板としては、溶融亜鉛めっき鋼板（ＧＩ）、これを合金化した合金化溶融亜鉛めっき鋼板（ＧＡ）、更には溶融亜鉛Ｚｎ−５％Ａｌ合金めっき鋼板（ＧＦ）、溶融亜鉛−５５％アルミ合金めっき鋼板（ＧＬ）、電気亜鉛めっき鋼板（ＥＧ）、電気亜鉛−Ｎｉ合金めっき鋼板（Ｚｎ−Ｎｉ）などが挙げられる。また、めっきを施していない鉄板にも適用は可能である。【００８６】
本発明の処理剤の亜鉛めっき鋼板への塗布の方法としては、均一に亜鉛めっき鋼板表面に処理剤を塗布できれば特に制限されず、ロールコート法、浸漬法、スプレー塗布法などが挙げられる。
また、処理（塗布）温度、処理（塗布）時間についても特に制限されないが、一般に処理（塗布）温度は１０〜４０℃であることが好ましく、処理（塗布）時間は０．１〜１０秒であることが好ましい。【００８７】
亜鉛めっき鋼板表面上に形成された塗膜を乾燥する際の加熱温度としては、５０〜２５０℃が好ましく、６０〜１８０℃がより好ましい。加熱乾燥方法は、特に限定されず、熱風やインダクションヒーター、赤外線、近赤外線などにより加熱して、処理剤を乾燥すればよい。
また、加熱時間は、使用される亜鉛めっき鋼板用表面処理剤中の化合物の種類などによって適宜最適な条件が選択される。なかでも、生産性などの点から、０．１〜６０秒が好ましく、１〜３０秒がより好ましい。【００８８】
亜鉛めっき鋼板表面上に形成される皮膜の量は、２５〜１０００ｍｇ／ｍ2が好ましく、５０〜８００ｍｇ／ｍ２がより好ましく、１００〜６００ｍｇ／ｍ２が特に好ましい。２５ｍｇ／ｍ２未満では亜鉛めっき鋼板用表面処理剤を鋼板表面に均一に塗布することができず、加工性、耐食性、塗装性等、目的とする各種特性をバランス良く発揮させることができなくなる。１０００ｍｇ／ｍ２を超えると、外観性が低下し、塗装性が劣るようになる。また、アース性および溶接性が劣化する。さらには、プレス加工において、皮膜の剥離量が多くなって、プレス成形に支障が生じるばかりか、製造コストも高くなる。
なお、上記の皮膜量は鋼板の片面上における皮膜量を意味する。【００８９】
上述の表面処理方法により形成された皮膜上に、乾燥後の膜厚が０．１〜３．０μｍになるように有機高分子膜を形成して、更に高度な耐食性や耐指紋性、潤滑性を付与することができる。このような有機高分子膜は既に公知のアクリル、ウレタン、エポキシ等樹脂エマルションや、これにシリカ、防錆剤、潤滑剤、紫外線吸収剤、顔料等が添加されたものを使用できる。【００９０】
本発明の亜鉛めっき鋼板用表面処理剤を用いて表面処理を行うことによって、亜鉛めっき鋼板表面に、耐食性、耐熱性、溶接性、連続加工性、アース性、耐指紋性を有し、特に、形成された皮膜の耐食性および外観が良好であると共に、耐結露性や塗装性（塗膜密着性）においてもバランス良く優れた特性を示すことができる表面処理皮膜を形成することができる。【００９１】
スプレーやシャワーリンガー法における塗布量は、通常１〜３ｇ／ｍ２程度である。また、操業性の観点（均一に塗布させる）から、表面処理剤の固形分濃度を１０〜２０質量％に調整した処理液を使用することが多い。上記表面処理剤は固形分濃度１０〜２０質量％に調整可能であり、これらの方法で塗布した場合、１００〜６００ｍｇ／ｍ2の皮膜を得ることが可能であり、乾燥も水分を揮発させる程度で十分である。つまり、この少ない皮膜量で目的の性能が得られることにより、本発明の表面処理亜鉛系めっき鋼板をこれらの方法で製造することを可能としたのである。これにより、新たな生産設備を必要とせず、実生産ライン（ＣＧＬ、ＥＧＬ）の生産性を低下させることなく、所望の鋼板を製造することを可能にしたのである。【００９２】
以上のように、本発明によって、耐食性、耐熱性、溶接性、連続加工性、アース性、耐指紋性を有し、特に、形成された皮膜が、耐食性および外観が良好であると共に、耐結露性や塗装性（塗膜密着性）においてもバランス良く優れた特性を示すことができる表面処理亜鉛系めっき鋼板が実現できる。
こうした鋼板は、建築、電気、自動車等の各種分野で使用される素材として効を奏する。更に、亜鉛めっき製造ライン（ＣＧＬ）において、従来の一時防錆クロメート処理と同様な処理設備で生産できるため、実生産性が高く、更に有効である。
【実施例】
【００９３】
以下、実施例によって本発明の作用効果を具体的に示すが、下記実施例は本発明を限定するものではなく、条件の変化に伴って設計を変更することは本発明の技術的範囲に含まれるものである。【００９４】
（１）供試材（素材）
以下の市販材料を供試材として使用した。
（ｉ）電気亜鉛めっき鋼板（ＥＧ）：板厚０．８ｍｍ、目付量＝２０／２０（ｇ／ｍ2）
（ｉｉ）溶融亜鉛めっき鋼板（ＧＩ）：板厚０．８ｍｍ、目付量＝６０／６０（ｇ／ｍ2）
（ｉｉｉ）合金化溶融亜鉛めっき鋼板（ＧＡ）：板厚０．８ｍｍ、目付け量＝４０／４０（ｇ／ｍ2）
尚、目付量はそれぞれの鋼板の主面上への目付量を示している。例えば、電気亜鉛めっき鋼板の場合は、２０／２０（ｇ／ｍ２）であり、鋼板の両面のそれぞれに２０ｇ／ｍ２のめっきを有することを意味する。【００９５】
（２）前処理（洗浄）
試験板の作製方法としては、まず上記の供試材の表面を、日本パーカライジング製パルクリーンＮ３６４Ｓを用いて処理し、表面上の油分や汚れを取り除いた。次に、水道水で水洗して亜鉛めっき鋼板表面が水で１００％濡れることを確認したあと、更に純水を流しかけ、１００℃雰囲気のオーブンで水分を除去したものを試験板として使用した。【００９６】
（３）亜鉛めっき鋼板用処理剤の調製
各成分を表１（実施例１〜４９および比較例５０〜６５）に示す配合量にて水中で混合し、処理液を得た。
なお、表１中の成分（Ａ）〜（Ｆ）の配合量は、亜鉛めっき鋼板用表面処理液１ｋｇ中に配合される量（ｇ）を表す。また、各処理剤に含まれる成分（Ａ）〜（Ｆ）以外の成分は、主に水である。
なお、表１中の成分（Ａ）の配合量は、炭酸ジルコニウムアンモニウム（Ａ）中のＺｒ（Ｚｒ質量）をＺｒＯ２に換算したときの質量（ｇ）を表す。表１中の成分（Ｂ）の配合量は、化合物（Ｂ）中のＳｉ（Ｓｉ質量）をＳｉＯ２に換算したときの質量（ｇ）を表す。表１中の成分（Ｄ）の配合量は、金属化合物（Ｄ）中の金属元素の質量（ｇ）を表す。表１中の金属アルコキシド（Ｅ）の配合量は、金属アルコキシド（Ｅ）中に含まれる金属元素の質量（ｇ）を表す。
また、表１中の質量比Ａ／Ｂは、炭酸ジルコニウムアンモニウム（Ａ）中のＺｒをＺｒＯ２に換算したときの質量と、化合物（Ｂ）中のＳｉをＳｉＯ２に換算したときの質量との質量比を表す。質量比Ｃ／Ｂは、有機ホスホン酸（Ｃ）の質量と、化合物（Ｂ）中のＳｉをＳｉＯ２に換算したときの質量との質量比を表す。質量比Ｄ／Ｂは、金属化合物（Ｄ）中の金属元素の質量と、化合物（Ｂ）中のＳｉをＳｉＯ２に換算したときの質量との質量比を表す。質量比Ｅ／Ｂは、金属アルコキシド（Ｅ）中に含まれる金属元素の質量と、化合物（Ｂ）中のＳｉをＳｉＯ２に換算したときの質量との質量比を表す。質量比Ｆ／Ｂは、化合物（Ｆ）の質量と、化合物（Ｂ）中のＳｉをＳｉＯ２に換算したときの質量との質量比を表す。
【表１】
0005555179.tif 000006
【００９７】
【表２】
0005555179.tif 000007
【００９８】
【表３】
0005555179.tif 000008
【００９９】
以下に、表１で使用された化合物について説明する。【０１００】
＜炭酸ジルコニウムアンモニウム（Ａ）＞
Ａ１：炭酸ジルコニウムアンモニウム【０１０１】
＜化合物（Ｂ）＞
Ｂ１：ヘキサメチレンジアミン１モルとγ−グリシドキシプロピルトリメトキシシラン２モルとを、エタノール中で反応させ、生成物を得た。その後、脱イオン水を添加し、固形分濃度５質量％になるように希釈した。
なお、得られた生成物の１分子中における官能基（ａ）数は２個で、官能基（ａ）１個あたりの分子量（平均分子量／官能基数）は約２９４であった。【０１０２】
Ｂ２：＃８２８タイプのビスフェノールＡ型エポキシ樹脂（ジャパンエポキシレジン社製）１モルと、γ−アミノプロピルトリエトキシシラン２モルとをＮ−メチル−２−ピロリドン中で反応させ、生成物を得た。その後、脱イオン水を添加し、固形分濃度５質量％になるように希釈した。
なお、得られた生成物の１分子中における官能基（ａ）数は２個で、官能基（ａ）１個あたりの分子量（平均分子量／官能基数）は約４１１であった。【０１０３】
Ｂ３：アクリル酸１モル、ブチルアクリレート５モル、メチルメタクリレート５モルおよびγ−メタクリロキシプロピルトリエトキシシラン３モルを、脱イオン水中で乳化重合することにより、生成物を得た。その後、脱イオン水を添加し、固形分濃度５質量％になるように希釈した。
なお、得られた生成物の１分子中における官能基（ａ）数は３個で、官能基（ａ）１個あたりの分子量（平均分子量／官能基数）は約６９４であった。【０１０４】
Ｂ４：アミノプロピルトリエトキシシラン１モルとγ−グリシドキシプロピルトリメトキシシラン２モルとを、エタノール中で反応させ、生成物を得た。その後、脱イオン水を添加し、固形分濃度５質量％になるように脱イオン水で希釈した。
なお、得られた生成物の１分子中における官能基（ａ）数は２個で、官能基（ａ）１個あたりの分子量（平均分子量／官能基数）は約８９４であった。【０１０５】
Ｂ５：ビス（トリメトキシシリルプロピル）アミン１００質量部に対して、３級および４級アミノ基を持つ水系ウレタン樹脂（登録商標：アデカボンタイターＨＵＸ−７６０、旭電化工業（株）製）２００質量部を配合し、さらに、固形分濃度５質量％になるように脱イオン水で希釈した。
なお、得られた化合物の１分子中における官能基（ａ）数は２個で、官能基（ａ）１個あたりの分子量（平均分子量／官能基数）は約１７１で、ビス（トリメトキシシリルプロピル）アミン（Ａ）とウレタン樹脂（Ｂ）の固形分重量比（Ａ）／（Ｂ）は１／２であった。【０１０６】
Ｂ６：アクリル酸５０モル、ブチルアクリレート１００モル、メチルメタクリレート１００モル、２−ヒドロキシエチルメタクリレート１００モル、およびγ−メタクリロキシプロピルトリエトキシシラン１モルを脱イオン水中で乳化重合することにより、生成物を得た。その後、脱イオン水を添加し、固形分濃度５質量％になるように希釈した。
なお、得られた生成物の１分子中における官能基（ａ）数は１個で、官能基（ａ）１個あたりの分子量は約４００００であり、化合物（Ｂ）成分の官能基当量の範囲外であった。【０１０７】
Ｂ７：γ−メルカプトプロピルトリメトキシシランに対して、濃度５質量％になるように脱イオン水で希釈した。
なお、化合物の１分子中における官能基（ａ）数は１個であり、本発明の範囲外であった。【０１０８】
＜有機ホスホン酸（Ｃ）＞
Ｃ１：１-ヒドロキシエチリデン-１、１-ジホスホン酸【０１０９】
＜金属化合物（Ｄ）＞
Ｄ１：メタバナジン酸アンモニウム
Ｄ２：硝酸マグネシウム
Ｄ３：硝酸アルミニウム
Ｄ４：酸化亜鉛【０１１０】
＜金属アルコキシド（Ｅ）＞
Ｅ１：チタンイソプロポキシド
Ｅ２：テトラエトキシシラン【０１１１】
＜化合物（Ｆ）＞
Ｆ１：アクリル樹脂（昭和高分子（株）製、ポリゾールＡＭ−２３８６）【０１１２】
（４）処理方法
バーコート塗装方法またはスプレー＆リンガー塗装方法にて上記の亜鉛めっき鋼板用表面処理剤を各試験板上に塗装し、その後、水洗することなく、そのままオーブンに入れて、第２表に示される乾燥温度で乾燥させ、第２表に示される皮膜量の皮膜を形成させた。なお、皮膜量は、鋼板の片面当たりの皮膜量を指す。
乾燥温度は、オーブン中の雰囲気温度とオーブンに入れている時間とで調節した。なお、乾燥温度は試験板表面の到達温度を示す。バーコートおよびスプレー＆リンガー塗装の具体的な方法は以下のとおりである。【０１１３】
バーコート塗装：処理剤を試験板に滴下して、＃３〜５バーコーターで塗装した。使用したバーコーターの番手と処理液の濃度とにより、所定の皮膜量となるように調整した。
スプレー＆リンガー塗装：処理剤を試験板の表面に流し掛け、表面全体を濡らし、次いで、２本のフラットなゴムロール組み合わせたロールで余分な液を切り、塗布量を調整した。ロールによる水切り量と処理液の濃度とにより、所定の皮膜量となるように調整した。【０１１４】
【表４】
0005555179.tif 000009
【０１１５】
【表５】
0005555179.tif 000010
【０１１６】
【表６】
0005555179.tif 000011
【０１１７】
（５）評価試験の方法
（５−１）耐食性（およびアルカリ脱脂後耐食性）
得られた表面処理亜鉛系めっき鋼板を７０×１５０ｍｍサイズに切り出し、裏側と端部をセロハンテープでシールした試験片について、ＪＩＳ Ｚ２３７１に規定された塩水噴霧試験を実施し、白錆が５％（面積率）発生するまでの時間を評価した。
また、アルカリ脱脂剤(日本パーカライジング（株）製、パルクリーンＮ３６４Ｓ)２０ｇ／Ｌ、６０℃、２分スプレー後、水洗した表面処理亜鉛系めっき鋼板についても同様に評価し、アルカリ脱脂後の耐食性とした。このときの評価基準を以下に示す。
◎：白錆５％発生まで１２０時間以上
○：白錆５％発生まで４８時間以上、１２０時間未満
△：白錆５％発生まで２４時間以上、４８時間未満
×：白錆５％発生まで２４時間未満
一方、ＧＡに関する評価基準は、以下に示す。
◎：白錆５％発生まで４８時間以上
○：白錆５％発生まで２４時間以上、４８時間未満
△：白錆５％発生まで１２時間以上、２４時間未満
×：白錆５％発生まで１２時間未満【０１１８】
（５−２）外観
得られた表面処理亜鉛系めっき鋼板の表面外観を評価した。この時の評価基準を以下に示す。
◎：白化、干渉色なし
○：極薄く白化、干渉色あり
△：白化、干渉色あり
×：著しく白化、干渉色あり【０１１９】
（５−３）耐結露性
得られた表面処理亜鉛系めっき鋼板を−５℃の冷凍庫に１時間放置し、次いで高温恒湿槽（５０℃、湿度９５％）に２時間放置した。高温恒湿層に表面処理亜鉛系めっき鋼板を入れる時、表面処理亜鉛系めっき鋼板の表面に水滴（結露）が発生したことを確認した（確認できなかった場合は再度冷凍庫に１時間入れた）。高温恒湿槽より取り出して、表面処理亜鉛系めっき鋼板の表面が乾いていることを確認した（乾いていない時は、そのまま放置して、表面が乾くまで放置した）。
表面処理亜鉛系めっき鋼板表面の水滴（結露）痕を目視にて評価した。この時の評価基準を以下に示す。
◎：滴下痕が見えない
○：滴下痕が極わずかに見える
△：見える
×：著しく見える【０１２０】
（５−４）塗装性
表面処理亜鉛系めっき鋼板に、メラミン系塗料［「アミラック＃１０００」関西ペイント社製］を塗布後、１６０℃で焼き付けた後の塗膜厚さが２０μｍとなるようにした。塗装後に沸騰水中に１時間浸漬した後、塗膜に１ｍｍ角の碁盤目を１００マス入れ、エリクセン押し出し機により５ｍｍ押し出した後、テープ剥離をして、マスの残存率を評価した。このときの評価基準を以下に示す。
◎：残存率９１〜１００％
○：残存率７１〜９０％
△：残存率５１〜７０％
×：残存率０〜５０％【０１２１】
（５−５）アース性
層間抵抗測定機により、得られた表面処理亜鉛系めっき鋼板の層間抵抗を測定した。以下の基準で評価した。
◎：１Ω未満
○：１Ω以上、２Ω未満
△：２Ω以上、３Ω未満
×：３Ω以上【０１２２】
（５−６）耐黒変性
得られた表面処理亜鉛系めっき鋼板の試験対象面同士を合わせ、片面をビニールコートしたクラフト紙で包み、これを５０℃湿度９８％の恒温恒湿器に入れた。この時、表面処理亜鉛系めっき鋼板の固定および密着のため、梱包した試験片の上に１ｋｇの錘をおいた。１０日間この状態を保ち、取り出して表面処理亜鉛系めっき鋼板の外観を以下の基準に準じて目視にて評価した。
◎：外観変化なし
○：極僅かに変色が見られる
△：全体に薄い黒変、あるいは局部的な黒変が見られる
×：明らかに黒変が見られる【０１２３】
実施例１〜４９、および比較例５０〜６５に記載の亜鉛めっき鋼板用表面処理剤を用いて得られた表面処理亜鉛めっき鋼板に関して、上記の（５−１）〜（５−６）の評価を行った結果を、表３に示す。
なお、実用上の観点から、上記評価項目において「×」がないことが必要とされる。
また、比較例６４においては、処理液が不安定で皮膜を形成することができず、各種測定を行うことができなかった。【０１２４】
【表７】
0005555179.tif 000012
【０１２５】
【表８】
0005555179.tif 000013
【０１２６】
【表９】
0005555179.tif 000014
【０１２７】
表３に示すように、本発明で規定する各種成分を所定の割合で使用した処理剤で処理された表面処理亜鉛系めっき鋼板は、耐食性およびアルカリ脱脂後の耐食性が良好であると共に外観、耐結露性、塗装性（塗膜密着性）やアース性等においてバランス良く優れた特性を示していることが分かった。また、スプレー＆リンガー法においても、優れた表面処理亜鉛系めっき鋼板を作製できることが分かった。
特に、成分（Ａ）〜（Ｆ）を所定量含む処理剤では、上記すべての項目において優れた性能を示すことが分かった。また、実施例３と実施例３１との比較から分かるように、成分（Ｂ）の中でもシランカップリング剤同士を反応させて得られた成分Ｂがより優れた性能を示す。また、実施例３７と実施例４９との比較から、金属アルコキシドとしてアルコキシシランを使用した場合に、得られる皮膜特性（耐食性）がより優れることが分かった。【０１２８】
比較例においては、諸特性を総合的に満足する表面処理亜鉛系めっき鋼板は得られなかった。例えば、成分Ｂが含まれていない比較例５０〜５６においては、耐食性およびアース性に劣っていた。また、成分Ａが含まれていない比較例５９でも同様に、耐食性およびアース性に劣っていた。一方、成分Ａ〜Ｄを含み、成分Ａと成分Ｂとを併用する本発明においては、耐食性およびアース性にも優れた皮膜が得られることが分かった。